【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
非担持型のアルドール縮合触媒組成物であって、
バナジウム；
チタン；
１５重量％〜４５重量％の範囲の量のリン；及び
触媒組成物の活性相の全重量を基準として少なくとも１重量％の量の少なくとも１種類の酸化物添加剤；
を含む活性相を含み；
触媒組成物の活性相中の酸化物添加剤とチタンとのモル比は少なくとも０．０５：１である、触媒組成物。
【請求項２】
少なくとも１種類の酸化物添加剤が、アルミナ、ジルコニア、及びこれらの混合物からなる群から選択される、請求項１に記載の組成物。
【請求項３】
組成物が０．１重量％〜９０重量％の範囲の量の少なくとも１種類の酸化物添加剤を含む、請求項１又は２に記載の組成物。
【請求項４】
触媒組成物が１重量％〜４０重量％の範囲の量のバナジウムを含む、請求項１〜３のいずれか一項に記載の組成物。
【請求項５】
触媒組成物が５重量％〜４０重量％の範囲の量のチタンを含む、請求項１〜４のいずれか一項に記載の組成物。
【請求項６】
触媒組成物が二酸化チタンを含む、請求項１〜５のいずれか一項に記載の組成物。
【請求項７】
活性相中のバナジウムとチタンとのモル比が０．７５：１より大きい、請求項１〜６のいずれか一項に記載の組成物。
【請求項８】
触媒が、
３０重量％〜７５重量％の範囲の量の酸素を更に含む、請求項１〜７のいずれか一項に記載の組成物。
【請求項９】
触媒が少なくとも１重量％のバナジウムの量のバナジウムを含む、請求項１〜８のいずれか一項に記載の組成物。
【請求項１０】
触媒が少なくとも５重量％のチタンを含む、請求項１〜９のいずれか一項に記載の組成物。
【請求項１１】
触媒が組み合わせて少なくとも６重量％のバナジウム及びチタンを含む、請求項１〜１０のいずれか一項に記載の組成物。
【請求項１２】
活性相が式：
ＶａＴｉｂＰｃＯｄ（酸化物添加剤）ｅ
（式中、
ａは１〜８であり；
ｂは４〜８であり；
ｃは１０〜３０であり；
ｄは３０〜７０であり；そして
ｅは０．０１〜５００である）
に対応する、請求項１〜１１のいずれか一項に記載の組成物。
【請求項１３】
ｅとｂとの比が０．０５：１より大きい、請求項１２に記載の組成物。
【請求項１４】
活性相が式：
（ＶＯ）ａＰｂＯｃ−ＴｉｄＰｅＯｆ−（酸化物添加剤）ｇ
（式中、
ａは１〜１６であり；：
ｂは１〜２０であり；
ｃは８〜６４であり；
ｄは２〜６であり；
ｅは４〜１４であり；
ｆは１５〜４５であり；
ｇは０．０１〜５００であり；
（ｂ＋ｅ）は２０〜３０であり；そして
（ａ＋ｃ＋ｆ）は３０〜６５である）
に対応する、請求項１〜１１のいずれか一項に記載の組成物。
【請求項１５】
触媒が均一系である、請求項１〜１４のいずれか一項に記載の組成物。
【請求項１６】
触媒が不均一系である、請求項１〜１４のいずれか一項に記載の組成物。
【請求項１７】
触媒がバインダーを更に含む、請求項１〜１６のいずれか一項に記載の組成物。
【請求項１８】
アルドール縮合触媒組成物であって、
バナジウム；
チタン；
１５重量％〜４５重量％の範囲の量のリン；
触媒組成物の全重量を基準として少なくとも１重量％の量の少なくとも１種類の酸化物添加剤；及び
担体材料；
を含む活性相を含み；
触媒組成物の活性相中の酸化物添加剤とチタンとのモル比は少なくとも０．０５：１である、触媒組成物。
【手続補正２】
【補正対象書類名】明細書
【補正対象項目名】００９１
【補正方法】変更
【補正の内容】
【００９１】
[0089]本発明を詳細に記載したが、本発明の精神及び範囲内の修正は当業者には容易に明らかであろう。上記の議論、当該技術における関連する知識、並びに背景及び詳細な説明に関連して上記で議論した参照文献（これらの開示事項は全て参照として本明細書中に包含する）を考慮すると。更に、下記及び／又は特許請求の範囲において示されている本発明の複数の形態並びに種々の態様及び種々の特徴の複数の部分を、完全か又は部分的に結合又は交換することができることを理解すべきである。当業者に認められるように、種々の態様の上記の記載においては他の態様を示すこれらの態様を他の態様と適当に組み合わせることができる。更に、当業者であれば、上記の記載は例示のみの目的であり、本発明を限定することは意図しないことを認識するであろう。
以下に、出願時の特許請求の範囲の記載を示す。
［書類名］特許請求の範囲
［請求項１］
非担持型の触媒組成物であって、
バナジウム；
チタン；及び
触媒組成物の全重量を基準として少なくとも０．１重量％の量の少なくとも１種類の酸化物添加剤；
を含み；
触媒組成物の活性相中の酸化物添加剤とチタンとのモル比は少なくとも０．０５：１である、触媒組成物。
［請求項２］
少なくとも１種類の酸化物添加剤が、アルミナ、ジルコニア、及びこれらの混合物からなる群から選択される、請求項１に記載の組成物。
［請求項３］
少なくとも１種類の酸化物添加剤がシリカである、請求項１に記載の組成物。
［請求項４］
組成物が０．１重量％〜９０重量％の範囲の量の少なくとも１種類の酸化物添加剤を含む、請求項１に記載の組成物。
［請求項５］
触媒組成物が１重量％〜４０重量％の範囲の量のバナジウムを含む、請求項１に記載の組成物。
［請求項６］
触媒組成物が５重量％〜４０重量％の範囲の量のチタンを含む、請求項１に記載の組成物。
［請求項７］
触媒組成物が二酸化チタンを含む、請求項１に記載の組成物。
［請求項８］
活性相中のバナジウムとチタンとのモル比が０．５：１より大きい、請求項１に記載の組成物。
［請求項９］
触媒が、
１５重量％〜４５重量％の範囲の量のリン；及び
３０重量％〜７５重量％の範囲の量の酸素；
を更に含む、請求項１に記載の組成物。
［請求項１０］
触媒が少なくとも１重量％のバナジウムの量のバナジウムを含む、請求項１に記載の組成物。
［請求項１１］
触媒が少なくとも５重量％のチタンを含む、請求項１に記載の組成物。
［請求項１２］
触媒が組み合わせて少なくとも６重量％のバナジウム及びチタンを含む、請求項１に記載の組成物。
［請求項１３］
触媒が式：
ＶａＴｉｂＰｃＯｄ（酸化物添加剤）ｅ
（式中、
ａは１〜８であり；
ｂは４〜８であり；
ｃは１０〜３０であり；
ｄは３０〜７０であり；そして
ｅは０．０１〜５００である）
に対応する、請求項１に記載の組成物。
［請求項１４］
ｅとｂとの比が０．０５：１より大きい、請求項１３に記載の組成物。
［請求項１５］
式：
（ＶＯ）ａＰｂＯｃ−ＴｉｄＰｅＯｆ−（酸化物添加剤）ｇ
（式中、
ａは１〜１６であり；：
ｂは１〜２０であり；
ｃは８〜６４であり；
ｄは２〜６であり；
ｅは４〜１４であり；
ｆは１５〜４５であり；
ｇは０．０１〜５００であり；
（ｂ＋ｅ）は２０〜３０であり；そして
（ａ＋ｃ＋ｆ）は３０〜６５である）
に対応する触媒組成物。
［請求項１６］
触媒が均一系である、請求項１に記載の組成物。
［請求項１７］
触媒が不均一系である、請求項１に記載の組成物。
［請求項１８］
触媒がバインダーを更に含む、請求項１に記載の組成物。
［請求項１９］
触媒担体を更に含む、請求項１に記載の組成物。
［請求項２０］
触媒組成物であって、
バナジウム；
チタン；
触媒組成物の全重量を基準として少なくとも０．１重量％の量の少なくとも１種類の酸化物添加剤；及び
担体材料；
を含み；
触媒組成物の活性相中の酸化物添加剤とチタンとのモル比は少なくとも０．０５：１である、触媒組成物。
［請求項２１］
アクリル酸の製造方法であって、
アルカン酸及びアルキレン化剤を、非担持型の触媒上において、不飽和酸及び／又はアクリレートを生成させるのに有効な条件下で接触させることを含み；
触媒が、
バナジウム；
チタン；及び
少なくとも０．１重量％の量の少なくとも１種類の酸化物添加剤；
を含み；
触媒組成物の活性相中の酸化物添加剤とチタンとのモル比は少なくとも０．０５：１である、製造方法。
［請求項２２］
アルキレン化剤がメチレン化剤を含む、請求項２１に記載の方法。
［請求項２３］
メチレン化剤がホルムアルデヒドを含む、請求項２２に記載の方法。
［請求項２４］
アルカン酸が酢酸を含む、請求項２１に記載の方法。
［請求項２５］
アルカン酸とアルキレン化剤とのモル比が少なくとも０．１０：１である、請求項２１に記載の方法。
［請求項２６］
接触が、アルカン酸及びアルキレン化剤を、アルカン酸の化学量論的に過剰量で反応させることを含む、請求項２１に記載の方法。
［請求項２７］
全アルカン酸転化率が少なくとも１０％である、請求項２１に記載の方法。
［請求項２８］
不飽和酸及びアクリレートの空時収量が触媒１Ｌあたり１時間あたり少なくとも２９ｇである、請求項２１に記載の方法。
［請求項２９］
触媒組成物の製造方法であって、
少なくとも１種類の酸化物添加剤及びリン酸を溶解して、少なくとも０．０４重量％の酸化物添加剤を含む添加剤溶液を形成し；
チタン前駆体及びバナジウム前駆体を添加剤溶液に加えて触媒前駆体混合物を形成し；そして、触媒前駆体混合物を乾燥して、非担持型の触媒組成物を形成する；
ことを含み、当該触媒組成物は、
バナジウム；
チタン；及び
少なくとも０．１重量％の量の少なくとも１種類の酸化物添加剤；
を含み；
触媒組成物の活性相中の酸化物添加剤とチタンとのモル比は少なくとも０．０５：１である、製造方法。
［請求項３０］
バナジウム前駆体がＮＨ４ＶＯ３である、請求項２９に記載の方法。
［請求項３１］
チタン前駆体がＴｉ（ＯｉＰｒ）４である、請求項２９に記載の方法。
［請求項３２］
活性相が１重量％〜４０重量％の範囲の量のバナジウムを含む、請求項２９に記載の方法。
［請求項３３］
活性相が５重量％〜４０重量％の範囲の量のチタンを含む、請求項２９に記載の方法。
［請求項３４］
バナジウム前駆体とチタン前駆体とのモル比が少なくとも０．５：１．０である、請求項２９に記載の方法。
［請求項３５］
乾燥した触媒を、温度プロファイルにしたがってか焼して乾燥した触媒組成物を形成することを更に含む、請求項２９に記載の方法。
［請求項３６］
か焼が、
触媒組成物を第１の温度の流動空気と接触させ；
触媒組成物を、第１の温度よりも高い第２の温度の流動空気と接触させ；そして
触媒組成物を、第１及び第２の温度よりも高い第３の温度の静止空気と接触させる；
ことを含む、請求項３５に記載の方法。
［請求項３７］
第１の温度が１１０℃〜２１０℃の範囲であり、第２の温度が３００℃〜４００℃の範
囲であり、第３の温度が４００℃〜５００℃の範囲である、請求項３６に記載の方法。
［請求項３８］
触媒組成物を担体上に含侵させることを更に含む、請求項２９に記載の方法。
［請求項３９］
触媒組成物の製造方法であって、
選択された少なくとも１種類の金属酸化物及びリン酸を水中に溶解して、少なくとも０．０４重量％の金属酸化物を含む添加剤溶液を形成し；
添加剤溶液をチタン前駆体と接触させてチタン溶液を形成し；
チタン溶液をバナジウム前駆体と接触させて、非担持型の触媒組成物を形成する；
ことを含み、当該触媒組成物は、
バナジウム；
チタン；及び
少なくとも０．１重量％の少なくとも１種類の金属酸化物添加剤；
を含み；
触媒組成物の活性相中の酸化物添加剤とチタンとのモル比は少なくとも０．０５：１である、製造方法。